"a5~95pphwm、好ましくは10~90pphwmの酢酸ビニル;及びb95~5pphwm、好ましくは90~10pphwmのビニル3,5,5-トリメチル-ヘキサノエートであって、その際、対応する3,5,5-トリメチルヘキサン酸が、少なくとも88重量の3,5,5-トリメチルヘキサン酸異性体の含有量を有する、該ビニル3,5,5-トリメチル-ヘキサノエート、含むコポリマー組成物。前記ビニル3,5,5-トリメチル-ヘキサノエートにおいて、対応する3,5,5-トリメチルヘキサン酸が、少なくとも97重量の3,5,5-トリメチルヘキサン酸異性体の含有量を有する、請求項1に記載のコポリマー組成物。次の、i40~1pphwm、好ましくは35~5pphwm、より好ましくは25~10pphwmの少なくとも一種のα-オレフィン、ii10~0.1pphwm、好ましくは8~0.5pphwm、より好ましくは8~2pphwmの少なくとも一種の官能性モノマー,iii40~1pphwm、好ましくは30~5pphwm、より好ましくは20~5pphwmの少なくとも一種のエチレン性不飽和カルボン酸のエステル、を含む群から選択される少なくとも一つの追加コモノマーを含有する、請求項1又は2に記載のコポリマー組成物。少なくとも水、フィラー、顔料及び次の、a5~95pphwm、好ましくは10~90pphwmの酢酸ビニル;及びb95~5pphwm、好ましくは90~10pphwmのビニル3,5,5-トリメチル-ヘキサノエートであって、その際、対応する3,5,5-トリメチルヘキサン酸が、少なくとも88重量、好ましくは少なくとも97重量の3,5,5-トリメチルヘキサン酸異性体の含有量を有する、該ビニル3,5,5-トリメチル-ヘキサノエート、を含むコポリマー、を含む、塗料調合物。前記コポリマーが、次の、i40~1pphwm、好ましくは35~5pphwm、より好ましくは25~10pphwmの少なくとも一種のα-オレフィン、ii10~0.1pphwm、好ましくは8~0.5pphwm、より好ましくは8~2pphwmの少なくとも一種の官能性モノマー,iii40~1pphwm、好ましくは30~5pphwm、より好ましくは20~5pphwmの少なくとも一種のエチレン性不飽和カルボン酸のエステル、を含む群から選択される少なくとも一つの追加のコモノマーを含む、請求項4に記載の塗料調合物。繊維基材及びそこへ適用された、次の、a5~95pphwm、好ましくは10~90pphwmの酢酸ビニル;及び、b95~5pphwm、好ましくは90~10pphwmのビニル3,5,5-トリメチル-ヘキサノエートであって、その際、対応する3,5,5-トリメチルヘキサン酸が、少なくとも88重量、好ましくは少なくとも97重量の3,5,5-トリメチルヘキサン酸異性体の含有量を有する、該ビニル3,5,5-トリメチル-ヘキサノエート、を含むコポリマー組成物、を含む繊維製品。前記コポリマーが、次の、i40~1pphwm、好ましくは35~5pphwm、より好ましくは25~10pphwmの少なくとも一種のα-オレフィン、ii10~0.1pphwm、好ましくは8~0.5pphwm、より好ましくは8~2pphwmの少なくとも一種の官能性モノマー,iii40~1pphwm、好ましくは30~5pphwm、より好ましくは20~5pphwmの少なくとも一種のエチレン性不飽和カルボン酸のエステル、を含む群から選択される少なくとも一つの追加のコモノマーを含む、請求項6に記載の繊維製品。請求項1、2又は3のいずれか一つに記載のコポリマーの分散物を乾燥させることによって得られる、再分散可能な粉末。請求項8に記載の再分散可能な粉末を含む、タイル接着剤調合物。請求項1、2又は3のいずれか一つに記載のコポリマーの溶液を含む、建築用基材のためのプライマー。本発明の課題は、それ故、バーサテック酸ビニルをベースとするコポリマー組成物に類似の特性を有するが、費用の面で好ましく、容易に入手可能なビニルエステルを使用する、コポリマー組成物を提供することである。本発明は、酢酸ビニル及びビニル3,5,5-トリメチル-ヘキサノエート及び、任意に、追加のモノマー単位及び/又は架橋機能性成分を含むコポリマーを提供することによってこの課題を解決し、さらに、例えば、加水分解安定性、耐溶媒性及び耐水性のような特性を改善するための、そのようなコポリマーをベースとするバインダー、低エネルギー面に対する接着剤を提供し、さらには、そのようなコポリマーを含む物品に高い乾燥強度、湿潤強度、機械強度をもたらす。本発明は、a5~95pphwm、好ましくは10~90pphwmの酢酸ビニル;及びb95~5pphwm、好ましくは90~10pphwmのビニル3,5,5-トリメチル-ヘキサノエートであって、その際、対応する3,5,5-トリメチルヘキサン酸が、少なくとも88重量の3,5,5-トリメチルヘキサン酸異性体の含有量を有する、該ビニル3,5,5-トリメチル-ヘキサノエート、含むコポリマー組成物に関する。本発明のコポリマーは、酢酸ビニルVA及びビニル3,5,5-トリメチルヘキサノエートを含み、その際、対応する3,5,5-トリメチルヘキサン酸は、少なくとも88重量、好ましくは少なくとも97重量の3,5,5-トリメチルヘキサン酸異性体の含有量を有する。3,5,5-トリメチルヘキサン酸は、ジイソブチレンを、一酸化炭素及び水素の混合物により、遷移金属触媒、例えば、コバルト触媒又はロジウム触媒の存在下で、ヒドロホルミル化するか、又はいわゆるオキソ反応を引き起こすことによって製造される。ジイソブチレンは、水蒸気分解由来のC4-流の精密検査work-upから、市場で入手でき、主として、2,4,4-トリメチルペンテン-1及び2,4,4-トリメチルペンテン-2を含むHydrocarbonProcess.521973,No.4,pages171-173;Ullmann ́sEncyclopediaofIndustrialChemistry,6thEdition,Vol.6,page3非特許文献5。ジイソブチレンのヒドロホルミル化反応の結果得られるアルデヒド混合物は、主成分として3,5,5-トリメチルヘキサナール及び少量の3,4,4-トリメチルヘキサナール及び3,4,5-トリメチルヘキサナールを一緒に含む。さらに、極少量の更なるアルデヒド、例えば、2,5,5-トリメチルヘキサナール、4,5,5-トリメチルヘキサナール及び6,6-ジメチルヘプタナールが存在する。アルデヒド混合物は、それから酸素又は酸素含有ガスで酸化されて、3,5,5-トリメチルヘキサン酸を異性体酸混合物としてもたらし、該酸混合物は、さらに精製される。ジイソブチレンのヒドロホルミル化から開始され、続いて3,5,5-トリメチルヘキサナールが酸化される3,5,5-トリメチルヘキサン酸の製造は従来技術、Ullmann’sEncyclopediaofIndustrialChemistry,5th.Edition,Vol.A5,1986,p.244,Weily非特許文献5において公知であり、そして市場から入手可能な3,5,5-トリメチルヘキサン酸は、少なくとも88重量の3,5,5-トリメチルヘキサン酸異性体の含有量を示す。3,5,5-トリメチルヘキサン酸は、それからさらに当分野で公知の方法、例えば、Weissermel,Arpe,IndustrielleOrganischeChemie,3rd.Edition,1988,pp.248-250,VCHVerlagsgesellschaftmbH非特許文献6に開示されている方法で処理されて、ビニル3,5,5-トリメチルヘキサノエートとなる。ビニル3,5,5-トリメチルヘキサノエートのポリマー系中に含有させることによって、疎水性、低エネルギー表面に対する接着性及び加水分解安定性に関する良好な性能を達成することが可能となる。炭化水素鎖の末端にネオ構造を有し、かつ、カルボキシル部分に隣接するα炭素原子にアルキル置換基を持たない3,5,5-トリメチルヘキサン部分のユニークで限定された構造は、高いレベルで一定の性能を確保するために重要である。さらに、3,5,5-トリメチルヘキサン酸は、カルボン酸部分に隣接するα-炭素原子にネオ構造を有する分岐状のネオ脂肪酸と比較して、経済的に魅力のある費用で容易に入手可能である。本発明のコポリマー組成物中に存在するビニル3,5,5-トリメチルヘキサノエートは、少なくとも88重量、好ましくは少なくとも97重量の3,5,5-トリメチルヘキサン酸異性体を有する3,5,5-トリメチルヘキサン酸から誘導される。本発明のコポリマー組成物は、任意に、次の、i40~1pphwm、好ましくは35~5pphwm、より好ましくは25~10pphwmの少なくとも一種のα-オレフィン、ii10~0.1pphwm、好ましくは8~0.5pphwm、より好ましくは、8~2pphwmの少なくとも一種の官能性モノマー、iii40~1pphwm、好ましくは30~5pphwm、より好ましくは20~5pphwmの少なくとも一種のエチレン性不飽和カルボン酸、を含む群から選択される一種又は多種の追加のコモノマー及び/又は官能性モノマーを含有し得る。前述のコポリマーは、一般的なエマルションに関連して有用であるように、例えば、織物又は不織製品のような繊維基材のためのバインダー、塗料、多孔質又は非多孔質基材、建築用セメント系組成物、再分散可能な粉末のための接着剤として有用となるよう構成及び合成される。さらに、本発明のコポリマーはまた、分散物を乾燥させることによって得られる再分散可能な粉末の形態、タイル接着剤組成物中に又は溶液の形態で、建築基材のためのプライマーとしても使用することができる。官能性モノマーという語は、自己架橋性モノマー、並びに、架橋性材料などと反応可能なイオン基又は水酸基のような安定化部分を含む官能性部分を有するモノマー単位を包含する。pphwmという略語は、別途示さない限り、反応媒体に供給されたモノマーに基づく、百重量部当たりのモノマー部partsperhundredweightmonomerを意味する。アルキルメタアクリレートという用語は、アルキルアクリレート及び/又はアルキルメタクリレート、典型的には、C1-C12アルキル、例えば、ブチルアクリレート又は2-エチルヘキシルアクリレート等を意味する。α-オレフィンモノマーのような追加のモノマーもまた提供される。適当なα-オレフィンモノマーの例には、エチレン、プロピレン、α-ブチレン、α-ペンチレン、α-ヘキシレン又はα-オクチレンが包含される。好ましいポリマーは、ここで開示のエマルション共重合体を含むが、その他のコモノマーの任意の含有も考慮される。他の可能な有用なコモノマーは、1-ヘプテン、ブタジエン、ヘキサジエン、イソプレン、スチレン、メチルスチレン又はジビニルベンゼンである。さらに別の、エチレン性不飽和モノマーの代表例は、ハロゲン化モノマー、例えば、塩化ビニル、塩化ビニリデン、クロロプレン又はクロロスチレンを包含する。本発明のコポリマーは、酢酸ビニルポリマーが製造される、Kirk-OthmerEncyclopediaofChemicalTechnology,3th.Ed.,Vol.23,pp.831-845Wiley1983非特許文献7に記載されるようなバルク法、溶液法、懸濁法及びエマルション法を含む様々な技術によって製造できる。本発明の組成物の製造は、フリーラジカル乳化重合の連続又は非連続法を用いて実行することができる。重合は、慣用的な反応容器、例えば、ループ反応器又は撹拌反応器を用いて行うことができる。好ましくは、非連続法を用いて行われる。これらの方法において、水溶性及び/又は油溶性開始剤系、例えば、ペルオキソ二硫酸塩、アゾ化合物、過酸化水素、有機ヒドロペルオキシド又はジベンゾイルペルオキシドが用いられる。これらは、それらだけで、あるいは還元性化合物、例えばFeII塩、ピロ亜硫酸ナトリウム、亜硫酸水素ナトリウム、亜硫酸ナトリウム、亜ジチオン酸ナトリウム、ホルムアルデヒドスルホキシル酸ナトリウム、アスコルビン酸を、レドックス系触媒系として組み合わせて用いることができる。乳化剤、及び/又は適切な場合、保護コロイド、添加剤及び/又は助剤を、重合の前、間又は後に添加してもよい。乳化剤の例には、1分子当たり、8~50モルのエチレンオキシド単位をそれぞれが好ましく有するアルキルアリールポリグリコールエーテル及びアルキルポリグリコールエーテル、好ましくはそれぞれが親油性部分に8~18個の炭素原子を有し、かつ、親水性部分に50個までのエチレンオキシド単位又はプロピレンオキシド単位を有する、エチレンオキシドのプロピレンオキシドとのブロックコポリマー、スルホン酸アルキルもしくはスルホン酸アルキルアリール、硫酸アルキル、アルキル及びアリールエーテルサルフェート及びホスフェート、及び、スルホコハク酸、又はアルキル基中にそれぞれ好ましくは8~18個の炭素原子を有するアルキルフェノールのモノエステルもしくはジエステルが包含される。好ましい種類の乳化剤は、線状アルキルフェノール単位を親油性部分に含有しない。任意に、本発明の重合性組成物は、ポリヒドロキシポリマー、例えば、米国特許第5354803号明細書特許文10に開示されるようなポリビニルアルコールにグラフトされる。組成物を適当なポリマーでグラフトするのに適した技術はいずれも使用できる。グラフトのための他の適当なポリヒドロキシ化合物には、糖、エーテル化セルロース誘導体及びでんぷんが包含され得る。使用可能なエチレン性不飽和カルボン酸のエステルの代表例は、アルキルアクリレート及びアルキルメタクリレートも包含し、ここで、アルキル基は、1~12個又は1~10個の炭素原子を含有し、そして、ブテン酸、マレイン酸、フマル酸又はイタコン酸のような酸のエステルも包含される。エチレン性不飽和性を有する代表的なその他のエステルは、好ましくは、ギ酸ビニル、プロピオン酸ビニル又は酪酸ビニルを含む。アクリルエステルラテックス中のポリマー骨格は、親水性あるいは疎水性であることができ、そして重合したソフトモノマーsoftmonoers及び/又はハードモノマーhardmonomersであることができる。ソフトモノマー及びハードモノマーは、重合したとき、軟質ポリマー又は硬質ポリマー、あるいは、それらの間のポリマーを生成する。好ましい、ソフトアクリルモノマーは、2~8個の炭素原子をアルキル基中に含有するアルキルアクリレートから選択され、エチルアクリレート、プロピルアクリレート、n-ブチルアクリレート及び2-エチルヘキシルアクリレートを包含する。ハードアクリルエステルモノマーは、3個までの炭素原子をアルキル基中に含有するアルキルメタクリレート、及び非アクリル系モノマー、例えば、スチレン及び置換スチレン、アクリロニトリル、塩化ビニル及び、一般的に適合するいずれかのモノマーであって、そのホモポリマーが50°C超のTgを有する該モノマーから選択される。好ましいアクリルエステルモノマーは、1~12個の炭素原子をアルキル基中に含有するアルキルメタクリレートから選択され、特に、メチルメタクリレートである。ビニルエステルと共重合可能なさらなるモノマーは、エチレン性不飽和のイオン性モノマー、例えば、二重結合単位に直接隣接する少なくとも一つのカルボン酸基、スルホン酸基、リン酸基もしくはホスホン酸基を有するか、又はそれらにスペーサーを介して結合された化合物である。例としては、α,β-不飽和C3-C8-モノカルボン酸、α,β-不飽和C5-C8-ジカルボン酸、及びそれらの無水物、及びα,β-不飽和C4-C8-モノカルボン酸のモノエステルが包含される。不飽和モノカルボン酸、例えば、アクリル酸、メタクリル酸、及びクロトン酸及びそれらの無水物;不飽和ジカルボン酸、例えば、マレイン酸、フマル酸、イタコン酸及びシトラコン酸及びそれらのC1-C12-アルカノールとのモノエステル、例えば、マレイン酸モノメチル及びマレイン酸n-ブチルが好ましい。さらに好ましいエチレン性不飽和のイオン性モノマーは、エチレン性不飽和スルホン酸、例えば、ビニルスルホン酸、2-アクリルアミド-2-メチルプロパンスルホン酸、2-アクリロイルオキシエタンスルホン酸、2-メタクリロイルオキシエタンスルホン酸、3-アクリロイルオキシプロパンスルホン酸、3-メタクリロイルオキシプロパンスルホン酸、及びビニルベンゼンスルホン酸、及びエチレン性不飽和ホスホン酸、例えば、ビニルホスホン酸である。さらに、上述の酸と同様に、それらの塩、好ましくはそれらのアルカリ金属塩又はそれらのアンモニウム塩、特に、それらのナトリウム塩、例えば、ビニルスルホン酸のナトリウム塩及び2-アクリルアミド-2-スルホン酸のナトリウム塩を使用することも可能である。上述のエチレン性不飽和の遊離酸は、主として、アニオン性形態である、それらの共役塩基の形態で水溶液中にpH11で存在し、そして、上述の塩と同様、アニオン性モノマーと呼ぶことができる。官能性モノマーには、しばしば、当分野で自己架橋性モノマーと呼ばれる後架橋性コモノマーが含まれる。これらのモノマーには、例えば、アクリルアミドグリコール酸、メタクリルアミドグリコール酸メチル、N-メチロールアクリルアミド、N-イソブトキシメチルアクリルアミド、N-メチロールメタクリルアミド、アリル-N-メチロールカルバメート、アルキルエーテル、例えば、N-メチロールアリールアミド、N-メチロールメタクリルアミド、及びアリル-N-メチロールカルバメートのイソブトキシエーテルもしくはエステルが包含される。また、官能性モノマーとして適しているのは、架橋性エポキシド官能性コモノマー、例えば、グリシジルメタクリレート及びグリシジルアクリレートである。さらなる例には、シリコン-官能性コモノマー、例えば、アクリルオキシ-プロピルトリアルコキシシラン及びメタクリルオキシプロピルトリアルコキシシラン、ビニルトリアルキルオキシシラン及びビニルメチルジアルコキシシランが包含され、ここで、これらのアルコキシ基は、例えば、メトキシ基、エトキシ基及びエトキシプロピレングリコールエーテル基である。ヒドロキシ基又はカルボニル基を有する有用なモノマー、例えば、ヒドロキシアルキルメタクリレート及びアクリレート、例えば、ヒドロキシエチルアクリレート、ヒドロキシプロピルアクリレートもしくはヒドロキシブチルアクリレート、又はメチルメタクリレート、及びジアセトンアクリルアミド及びアセチルアセトキシエチルアクリレートもしくはアセチルアセトキシエチルメタクリレートのような米国特許出願公開第2007/0112117号明細書特許文献11に開示されるような化合物も挙げることができる。本発明と組み合わせて官能性モノマーとして使用できる架橋剤はまた、架橋性コモノマー、例えば、アジピン酸ジビニル、ベンゼンジビニル、ヘキサンジオールジアクリレート、マレイン酸ジアリル、メタクリル酸アリル又はシアヌル酸トリアリルなどのエチレン性不飽和コモノマーを掛け合わせたものである。コポリマー組成物の好ましい実施形態は次の、a5~89pphwm、好ましくは20~85pphwmの酢酸ビニル;及びb40~10pphwmのビニル3,5,5-トリメチルヘキサノエート、c40~1pphwm、好ましくは20~5pphwmのアルキルメタアクリレートモノマー単位、を含み、ここで、対応する3,5,5-トリメチルヘキサン酸は、少なくとも88重量、好ましくは少なくとも97重量の3,5,5-トリメチルヘキサン酸異性体の含有量を有し、保護コロイドとしての、0.5~15pphwm、好ましくは4~10pphwmのポリビニルアルコールの存在下での乳化重合によって製造される。得られたラテックスは、噴霧乾燥法によって再分散可能な粉末に転化でき、そして最終的に、タイル接着剤の形態で使用できる。アルキルメタアクリレートモノマー単位は、一般に、C1-C12アルキルメタアクリレート単位から選択され、例えば、ブチルアクリレート単位であってよい。本発明の別の実施形態では、次の、a5~89.9pphwm、好ましくは50~89.7pphwmの酢酸ビニル;及びb40~10pphwmのビニル3,5,5-トリメチルヘキサノエート、及びc10~0.1pphwm、好ましくは、5~0.3pphwmの官能性モノマー単位、を含む、コポリマー組成物が提供され、ここで、対応する3,5,5-トリメチルヘキサン酸は、少なくとも88重量、好ましくは少なくとも97重量の3,5,5-トリメチルヘキサン酸異性体の含有量を有する。官能性モノマー単位は、好ましくは架橋性モノマー単位であり、そしてより好ましくは、自己架橋性モノマー単位である。好ましい実施形態にておいて、コポリマー組成物は、0.3~5pphwmの自己架橋性モノマー単位、例えば、ビニルトリアルキルオキシシランを含む。コポリマーは、乳化重合によって製造でき、そして最終的なラテックスは、塗料用バインダーとして使用することができる。本発明さらなる実施形態では、次の、a10~90pphwm、好ましくは60~90pphwmの酢酸ビニル;及びb40~10pphwmのビニル3,5,5-トリメチルヘキサノエート、を含む、コポリマー組成物が提供され、ここで、対応する3,5,5-トリメチルヘキサン酸は、少なくとも88重量、好ましくは少なくとも97重量の3,5,5-トリメチルヘキサン酸異性体の含有量を有する。コポリマーは、酢酸メチルを溶媒として用いる溶液重合によって製造され、そして得られる溶液は、しっくい又はセメントのような建築基材の溶媒プライマーとして使用することができる。上述したように、本発明のコポリマー組成物は、塗料調合物中のバインダーとして使用でき、一般に、50~70重量部のフィラー及び顔料当たり5~35重量部のコポリマー組成物である。使用される好ましいフィラーは、例えば、炭酸カルシウム、マグネサイト、ドロマイト、カオリン、雲母、タルク、シリカ、硫酸カルシウム、長石、硫酸バリウム及びプラスチックビーズである。フィラーは個別成分として使用できる。フィラーの混合物、例えば、炭酸カルシウム/カオリン及び炭酸カルシウム/カオリン/タルクは、実用に際して特に有用であることがわかっている。隠蔽力を高め、そして二酸化チタンを節約するために、微細化フィラー、例えば、微細化炭酸カルシウム及び異なる粒度分布を有する種々の炭酸カルシウムの混合物がしばしば用いられる。使用される白色顔料の例は、酸化亜鉛、硫酸亜鉛、塩基性炭酸鉛、三酸化アンチモン、リトポン硫酸亜鉛硫酸バリウム、及び、好ましくは二酸化チタンである。好ましく使用される無機着色顔料の例は、鉄酸化物、カーボンブラック、グラファイト、蛍光顔料、亜鉛黄、亜鉛緑、ウルトラマリン及びマンガン黒である。適当な有機着色顔料は、好ましくは、例えば、インジゴ、アゾ染料、アントラキノン及びインディジindigi染料及びアゾメチン系の金属錯体顔料である。フィラー及び顔料に加えて、塗料調合物は、水及び助剤、例えば、当分野で公知の分散剤、増粘剤、泡止め剤及び保存料を含む。以下の実施例は本発明をさらに説明するために提供するものであり、本発明を限定するものではない。ビニル3,5,5-トリメチルヘキサノエートは、少なくとも88重量の3,5,5-トリメチルヘキサン酸異性体の含有量を有する、市場から入手可能な3,5,5-トリメチルヘキサン酸をベースとして使用した。実施例1120gの水、733gのMowiol1388水中12w/wの溶液、0.6gの硫酸第一鉄の1水溶液、及び31gのホルムアルデヒドスルホキシル酸ナトリウムの5水溶液を、アンカーもしくは框式撹拌装置gatestirrer、凝縮装置、熱電対及び外側ジャケットを備え、恒温槽に接続された3-リットル反応装置中へ装入する。窒素をフラッシング後、58gの酢酸ビニル、12gの酢酸ブチル及び8gのビニル3,5,5-トリメチルヘキサノエートを含有するモノマーの混合物を該反応装置に仕込む。反応装置の装入物を50°Cに加熱し、その後、過酸化水素の5水溶液40.5g、ホルムアルデヒドスルホキシル酸ナトリウムの5水溶液36g及び重炭酸ナトリウム67.5gを、4時間30分の間反応装置へ供給する。重合開始後温度の上昇...ΔT3°C、767gの酢酸ビニル、98gの酢酸ビニル及び157gのビニル3,5,5-トリメチルヘキサノエートの混合物を4時間かけて反応装置中へ供給する。供給が完了したら、残存モノマーのレベルを低減するために、付加量の開始剤を添加し、生成物を最高温度で30分間維持する。重合が終了すると、50の固形含有量、<300mPasのBrookfieldRVT粘度23°、20rpm、スピンドル1、75ミクロンでのふるい残留量<0.03、pH=4.5~5.5を有する分散物が得られた。次いで、噴霧乾燥法によってラテックスを再分散可能な粉末に転化し、そして最終的に、タイル接着剤調合物中で使用する。技術的特徴は、参照して得られたもの、つまり、ビニル3,5,5-トリメチルヘキサノエートが、同量w/wのVeova登録商標10で置き換えられた場合と同じ処方で製造されたラテックスに匹敵する。実施例2267gの酢酸メチル、181gの酢酸ビニル、46gのビニル3,5,5-トリメチルヘキサノエート、0.05gのクエン酸及び0.290gのジ-4-tert-ブチルシクロヘキシルペルオキシジカーボネートを、アンカーもしくは框式撹拌装置gatestirrer、凝縮装置、熱電対及び外側ジャケットを備え、恒温槽に接続された3-リットル反応装置中へ装入する。1gのジ-4-tert-ブチルシクロヘキシルペルオキシジカーボネートを、78gの酢酸メチルに溶解させるS1。反応装置の装入物を、重合の熱発火のために65°Cに加熱し、反応の開始後、47gのS1及び672gの酢酸ビニルと167gのビニル3,5,5-トリメチルヘキサノエートとの混合物を反応装置に4時間かけて供給する。供給の間開始時=0、以下の添加で進める:t=30分、88gの酢酸メチルの添加;t=1時間、10.6gのS1添加、そして、恒温槽は75°Cの温度に設定;t=2時間、10.6gのS1添加;t=3時間、10.6のS1及び590gの酢酸メチル添加。供給が完了したら、生成物を最高温度で1時間保つ。重合が終了すると、51の固形含有量及び8,000mPasのBrookfieldRVT粘度23°C、20rpm、スピンドル5を有する溶液が得られた。実施例3アンカーもしくは框式撹拌装置gatestirrer、凝縮装置、熱電対及び外側ジャケットを備え、恒温槽に接続された3-リットルの反応装置中へ、394gの水及び1.8gの酢酸ナトリウムを装入する。700gの酢酸ビニル、300gのビニル3,5,5-トリメチルヘキサノエート及び2gのビニルトリエトキシシランを含むモノマーの混合物を、23gのCetopalO55、18gのRhodacalDs4/E25、スルホン酸ビニルの25水溶液11g、5.6gの酢酸ナトリウム及び0.2gの消泡剤ComielL808Eを含有する409gの水に、撹拌下で加えてプレエマルションを形成させる。反応装置中の初期装入物を70°Cに加熱し、それから75gのプレエマルションを加え、そして10gの水に溶解させた0.4gの過硫酸アンモニウムで反応を開始させる。それから、プレエマルションの残りを、70gの水中の3.1gの過硫酸アンモニウムを含む溶液と共に、4.5時間かけて反応装置中へ供給する。反応全体にわたり、温度を78~84°Cに維持する。供給の終了時に、生成物を最大温度で60分間維持し、それから冷却し、大気温度で、28gの酢酸ブチルジグリコールを分散物に添加する。分散物は、51.5の固形含有量、100mPasのBrookfieldRVT粘度20rpm、スピンドル1、44ミクロンでのふるい残留量0.03、pH=4.5を有する。実施例3A比較ビニル3,5,5-トリメチルヘキサノエートをVeova登録商標10重量で同量に置き換えた以外は、実施例3の調合を用いて分散物を製造した。分散物は、51.3の固形含有量、50mPasのBrookfieldRVT粘度20rpm、スピンドル1、44ミクロンでのふるい残留量0.05、pH=4.6を有する。塗料調合物実施例3及び3Aから得られる分散物を、以下の内装用エマルションペイント75PVC顔料体積濃厚物調合物中でバインダーとして使用する。二つのポリマー3及び3Aのペイント及びフィルムを、以下の試験法に従って試験した。湿潤摩耗耐性wetscrubresistanceエマルションペイントの結合力を分析するために、湿潤摩耗耐性wetscrubresistanceを、DIN53778に従って測定する。ペイントの被膜を、Lenetaパネルに120μmの濡れ厚さで塗布する。23°C及び50の相対湿度H.R.の標準条件下で28日間乾燥した後、適当な装置を用いて試験を行い、そしてサイクル数の測定は、ペイントの厚さ部分を除去して、ペイントが塗布されていた支持体部分をむき出して行う。サイクルの数が多い程、ペイントの湿潤摩耗耐性は高い。吸水性ペイント被膜が水中にある時のその被膜の挙動を評価する方法を確立する、UNI9589に従って、様々な重量の被膜を測定して吸水性を測定する。この方法は、ポリマーフィルムに適用する。ポリマー分散物を、0.2mm厚のポリエチレンのフィルム上に塗布する。7日間、フィルムを23°C及び50H.R.で乾燥させる。試験は、以下の手順に従って、1時間、24時間、3日間及び7日間のそれぞれ、水中に浸漬させた後に二重に行う。60mmの径を有する8片の試料を切り出し、支持体からポリマーの試料を除去し、化学天秤で計量し、そしてそれら試料片を水に漬け、その際、各試験時間について2つの試料片を漬ける。水からフィルムを取り出し、過剰な水を乾燥させ、そして化学天秤で計量する。開始時重量と終了時重量の間の差が、吸収された水である開始時重量からの変化をパーセントで示す。。試験結果を表1に示す。表1に示されたデータは、対応する3,5,5-トリメチルヘキサン酸が、少なくとも88重量、好ましくは少なくとも97重量の3,5,5-トリメチルヘキサン酸異性体の含有量を有するビニル3,5,5-トリメチルヘキサノエートをベースとするペイント及びフィルムが、Veova登録商標10をベースとするペイント及びフィルムと同様の試験結果を示すことを示している。"